(57)【特許請求の範囲】
【請求項１】
木材、金属または合成樹脂よりなる棒状製品またはあらゆる種類の化粧用具のための棒状製品の表面に非常に快い“エルゴソフト−グリップ効果”を示す表面を造るための被覆剤において、該被覆剤が実質的にポリウレタン水性分散物（ａ）およびポリエーテル−ポリウレタン−共重合体水性分散物（ｂ）よりなりそして湿潤剤（ｃ）並びに場合によっては消泡剤（ｄ）、充填剤（ｅ）、着色剤（ｆ）、滑剤（ｇ）、増粘剤（ｈ）および／またはその他の添加物（ｋ）を含有し、その際に分散物（ａ）あるいは（ｂ）の水が被覆剤全体の本質的な分散剤であることを特徴とする、上記被覆剤。
【請求項２】
実質的に０．５〜５０重量％のポリウレタン水性分散物（ａ）および３０〜５０重量％のポリエーテル−ポリウレタン−共重合体水性分散物（ｂ）よりなりそして０．０５〜４０重量％の湿潤剤（ｃ）、消泡剤（ｄ）、充填剤（ｅ）、着色剤（ｆ）、滑剤（ｇ）、増粘剤（ｈ）および／またはその他の添加物（ｋ）を含有し、その際に各重量％が各成分の合計量を基準とする、請求項１の被覆剤。
【請求項３】
有色被覆剤として製造されておりそして１〜１２重量％のポリウレタン水性分散物（ａ）および３５〜５０重量％のポリエーテル−ポリウレタン−共重合体分散物（ｂ）よりなりそして０．０５〜０．２５重量％のシリコーンあるいはポリエーテル−シロキサン（ｃ）、４〜４５重量％の充填剤（ｅ）、０．３〜２５重量％の着色剤（ｆ）並びに０．５〜３重量％のその他の添加物を含有し、その際に各重量％が各成分の合計量を基準とする、請求項１または２に記載の被覆剤。
【請求項４】
無色の被覆剤あるいは透明な被覆剤として製造されておりそして４０〜５０重量％のポリウレタン分散物（ａ）および４０〜５０重量％のポリエーテル−ポリウレタン共重合体分散物（ｂ）よりなりそして０．１〜０．２重量％のシリコーンあるいはポリエーテル−シロキサン（ｃ）、５〜１５重量％のワックス（ｇ）、並びに０．５〜２重量％の増粘剤（ｈ）および／またはその他の添加物（ｋ）を含有し、その際に各重量％が各成分の合計量を基準とする、請求項１または２に記載の被覆剤。
【請求項５】
ポリウレタン分散物（ａ）として３０〜４５重量部のポリウレタン（ａ１）およびポリエーテル−ポリウレタン分散物（ｂ）として３０〜４０重量部のポリエーテル−ポリウレタン共重合体（ｂ１）並びに０．０５〜５重量部のＮ−メチル−ピロリドン（ａ２、ｂ２）および／またはその他の添加物（ａｘ、ｂｘ）を、分散剤としての５５〜７０重量部の水（ａ３、ｂ３）中に含有している、請求項１または２に記載の被覆剤。
【請求項６】
０．１０〜２５重量％のポリウレタン（ａ１）および５〜２０重量％のポリエーテル−ポリウレタン−共重合体（ｂ１）、０．０１〜５重量％のＮ−メチル−ピロリドン（ａ２、ｂ２）、０．０５〜４０重量％の湿潤剤（ｃ）、消泡剤（ｄ）、充填剤（ｅ）、着色剤（ｆ）、滑剤（ｇ）、増粘剤（ｈ）および／またはその他の添加物（ｋｘ）を３０〜７０重量％の水（ａ３、ｂ３）中に含有し、その際に各重量％が各成分の合計量を基準とする、請求項１または２に記載の被覆剤。
【請求項７】
シリコーン、ポリエーテル−シロキサン（ｃ）および／またはポリシロキサン（ｄ）を湿潤剤としてあるいは接着助剤および／または消泡剤として含有する請求項１〜６のいずれか一つに記載の被覆剤。
【請求項８】
充填剤（ｅ）および／または着色剤（ｆ）としてタルク（ｅ１）、硫酸バリウム（ｅ２）および／または二酸化チタン（ｅ３）／（ｆ９）を含有する請求項１〜７のいずれか一つに記載の被覆剤。
【請求項９】
滑剤としてポリテトラフルオロエチレン−ワックス（ｇ１）、ポリエチレンワックス（ｇ２）および／またはポリプロピレンワックス（ｇ３）を含有する請求項１〜８のいずれか一つに記載の被覆剤。
【請求項１０】
請求項１〜９のいずれか一つに記載の被覆剤よりなる被覆物において、皮膚好感性で、接触的に快く柔らかくそしてビロードの様に見える表面被覆を形成することを特徴とする、上記被覆物。
【請求項１１】
ポリウレタン（ａ１）、ポリエーテル−ポリウレタン共重合体（ｂ１）および湿潤剤（ｃ）並びに場合によっては消泡剤（ｄ）、充填剤（ｅ）、着色剤（ｆ）、滑剤（ｇ）、増粘剤（ｈ）および／またはその他の添加物（ｘ）を含有する、請求項１０の被覆物。
【請求項１２】
０．１０〜２５重量％のポリウレタン（ａ１）、５〜２０重量％のポリエーテル−ポリウレタン−共重合体（ｂ１）、０．０１〜５重量％のＮ−メチル−ピロリドン（ａ２、ｂ２）、０．０５〜４０重量％の湿潤剤（ｃ）、消泡剤（ｄ）、充填剤（ｅ）並びに場合によっては着色剤（ｆ）、滑剤（ｇ）、増粘剤（ｈ）および／またはその他の添加物（ｋｘ）を含有し、その際に各重量％が各成分の合計量を基準とする、請求項１０または１１に記載の被覆物。
【請求項１３】
シリコーン、ポリエーテル−シロキサン（ｃ）および／またはポリシロキサン（ｄ）を含有する、請求項１０〜１２のいずれか一つに記載の被覆物。
【請求項１４】
タルク（ｅ１）、硫酸バリウム（ｅ２）および／または二酸化チタン（ｅ３）／（ｆ９）を含有する請求項１０〜１３のいずれか一つに記載の被覆物。
【請求項１５】
ポリテトラフルオロエチレン−ワックス（ｇ１）、ポリエチレンワックス（ｇ２）および／またはポリプロピレンワックス（ｇ３）を含有する、請求項１０〜１４のいずれか一つに記載の被覆物。
【請求項１６】
直接的に肌に触れるかまたは滑り防止的に付着するかまたは保存することができる固体製品のための皮膚好感性で、接触的に快く柔らかくそしてビロードの様に見える被覆物を形成するために、請求項１〜９のいずれか一つに記載の被覆剤を用いる方法。
【請求項１７】
木材、金属または合成樹脂よりなる棒状製品またはあらゆる種類の化粧用具のための棒状製品の表面に非常に快い“エルゴソフト−グリップ効果”を示す表面を造るための塗装物および被覆物として請求項１〜９のいずれか一つに記載の被覆剤を使用する方法。
【発明の詳細な説明】
【０００１】
【発明の属する技術分野】
本発明は、特別な効果を示す表面を造るための被覆剤および被覆物並びにそれらの特別な用途に関する。
【０００２】
【従来の技術】
表面の被覆剤および被覆物は一般に公知であり、例えば任意の物質の塗装物としても公知である。公知の被覆物あるいは塗装物、例えば筆記、製図または絵画のため掴まれる木質の鉛筆のためのまたはあらゆる種類の化粧用具のための被覆物あるいは塗装物は主として着色されたまたは無色のニトロセルロース塗料または合成樹脂、例えばポリアミド樹脂よりなる。速やかに乾燥させるためには溶剤、例えばアセトンまたはアセテートが使用される。これらの被覆剤は場合によっては更に分散された顔料および充填剤も含有している。この様な被覆物を有する十分な隠蔽力を得るために、表面品質次第で8 回までの塗装工程が必要とされる。次に殆ど更に1 つの透明な光沢層または艶消し層が塗布される。この様な溶剤含有表面被覆物の代わりに、他の被覆物も使用される。それらは殆どアクリレート- またはポリウレタン水性分散物である。溶剤型塗料の様にこれらの水性分散物にも一般に顔料および充填剤が添加されている。この種の分散物の隠蔽力は大抵比較的に低いので、同様に沢山の塗装工程が必要とされる。充填効果、即ち表面の欠陥の隠蔽あるいは孔の充填もこの場合には不十分て程度でしかなく、このことは場合によっては不満足な表面品質ももたらす。しばしばこの種の被覆物によってかゝる製品の価値が低下される。公知の被覆物を使用した場合には、特に多孔質の木材の場合に、乾燥後に不均一な表面構造をもたらす。これは、表面が確かに少なくとも均一に被覆されるが、この被覆物が乾燥の際に溶剤を放出し、それによって収縮しそして多孔質の表面に合わないことに起因する。この場合には、場合によって、それどころか未被覆の木材に比較してむしろ増している“あばた”の様な光学的傷跡を生ずる。公知の被覆剤を用いる場合の特別な欠点は、それを用いて生じる表面が硬質でかつ光沢がありそして使用する際に中でも手に長期間握った際に、握る指に疲労および痙攣を生じさせ、並びに握った場所に発汗があることに認められる。
【０００３】
ドイツ実用新案登録（Ｕ１）第２９９０８８９０号明細書には、握られた木質鉛筆が濡れた際の感触および接触条件を改善するために、特別な握り場所の形成および追加的な握り要素の使用の他に例えば、握り面または摘まみ部を形成する隆起した合成樹脂製構造物を取り扱い面に持つ様にこの鉛筆を人間工学的に改善することも提案されている。この場合には、中でも摘まみ部の形成を不都合にもまた塗装に加えてまたは“特別な塗装”として行わなければならないことおよびそれ故に製品が高価になるという欠点がある。
【０００４】
【発明が解決しようとする課題】
それ故に本発明の課題は、上述の欠点を避けそしてそれと共に良好な接着性、高い隠蔽力および良好な品質の他に、特別な効果のある被覆物および表面を接触的に快い感触および良好な握り並びに皮膚好感性で“滑り防止性の”取扱性をもたらす被覆剤および被覆物を提供することである。更に、本発明の被覆物を有する製品が原則として滑り阻止効果がありそして工業的に簡単にかつ経済的に製造できるべきである。
【０００５】
【課題を解決するための手段】
この課題は、請求項１に記載の被覆剤および請求項１０の被覆物で解決される。有利な実施態様、別の態様および用途は他の請求項に示してある。有利な被覆物としてこの種の被覆剤を使用するのに、特に有利な用途分野がある。卓越した用途分野としては筆記用具、製図用具または絵画用具またはその他の対象物、なかでもしばしば手に取られるかまたはさもなければ体の一部に触れるその他の対象物の表面被覆が提案される。
【０００６】
幾つかの実施例により本発明を更に詳細に説明する。その際に上記の量表示は、加工性および所望の性質並びに相互の相容性に関して部分的に著しく変更できるそれぞれの百分率値である。
【０００７】
驚くべきことに、ポリウレタン（ＰＵ）水性分散物（ａ）および／またはポリエーテル−ポリウレタン共重合体分散物（ｂ）を被覆剤の主要成分として使用することによって対象物の表面への接着性および被覆性を改善するだけでなく、全体として滑り防止性の表面並びに良好な“手触り”を生じそしてそれと共に非常に快い“エルゴソフト−グリップ効果（作業上で柔らかな握りをもたらす効果：ergosoft-grip-effekt)"を示し、特別に皮膚好感性で、感触的に快く柔らかくそして有利な被覆物を生じる。
【０００８】
ポリウレタン（ＰＵ）分散物（ａ）あるいはポリエーテル−ポリウレタン共重合体分散物（ｂ）を含有する本発明で使用される被覆剤（ＢＭ）には好ましくは例えば：
３０〜４５重量％のポリウレタン（ａ１）および
３０〜４０重量％のポリエーテル−ポリウレタン共重合体（ｂ１）、
０．１〜５重量％のＮ−メチル−ピロリドン（ａ２、ｂ２）および／または他の添加物（ｂｘ）
が分散剤としての５５〜７０重量％の水（ａ３、ｂ３）中に含まれる。
【０００９】
この種の分散物（ａ）および（ｂ）は市販製品として入手される。ただしこの場合、この結合剤および完成生成物を使用する際に、不必要な健康上の悪影響を避けるために、これらの結合剤が遊離のイソシアネート基をできるだけ含有していない様に注意するべきである。
【００１０】
水性被覆剤のために室温で（ｉ．ｄ．Ｒ．）必要とされる湿潤剤（ｃ）としては以下のものがある：シリコーン、あるいはポリエーテル−シロキサンが特に適している。これの代わりにまたはこれと併用して他の湿潤剤も可能である。
【００１１】
消泡剤（ｄ）としてはなかでもポリシロキサンも良好に適している。
【００１２】
充填物（ｅ）はなかでも（ｅ１）タルク、（ｅ２）硫酸バリウムおよび／または（ｅ３）二酸化チタンが好ましいが、二酸化チタン（ｅ３）は同時に着色顔料（ｆ９）としても使用できる。
【００１３】
着色剤（ｆ）としては、市販の顔料ペースト（ｆ１、ｆ２、ｆ３、ｆ４、ｆ７、ｆ８）または顔料（ｆ６、ｆ９）が特に有利に直接的に使用されるかまたは水溶性染料（ｆｘ）も使用される。
【００１４】
適する滑剤（ｇ）は（ｇ１）テフロン(R) ワックス、（ｇ２）ポリエチレン（ＰＥ）−ワックスまたは（ｇ３）ポリプロピレン（ＰＰ）−ワックスが特に有利である。
【００１５】
ワックスの割合を減少させた場合には、得られる“エルゴ−ソフト(ergosoft)”効果が向上されるが、これと反対にワックスの割合を増やした場合には被覆剤の加工性が改善される。
【００１６】
増粘剤（ｈ）としては（ｈ１）ＰＵ−増粘剤または（ｈ２）アクリレート増粘剤を使用することができる。この目的のためには場合によっては更に他の添加物（ｋｘ）例えば保存剤等も使用することができる。
【００１７】
被覆された表面に良好な効果をもたらす他に、所望のコンシステンシーに調整するためにおよび被覆剤の加工性を良好にするために、ワックスの量あるいは滑剤（ｇ）および増粘剤（ｈ）の他にそれぞれの結合剤（ａ）および（ｂ）の割合およびそれらのその都度の水の割合（ａ３、ｂ３）も役立つ。原則として最適な加工性および最適な結果を得ることもできる。
【００１８】
実施態様例１：被覆剤（一般的）
ａ）ポリウレタン分散物                                ０〜３０重量％、
ｂ）ポリエーテル−ポリウレタン共重合体分散物        ３０〜５０重量％、
ｃ）湿潤剤: シリコーン／ポリエーテル−シロキサン  ０．０５〜０．５重量％
ｄ）消泡剤、ｅ）充填剤、ｆ）着色剤、ｇ）滑剤、
ｈ）増粘剤および／またはｋ）その他の添加物    ０．０５〜５０重量％
実施態様例２：有色被覆剤
ａ）ポリウレタン分散物                                ０〜１２重量％、
ｂ）ポリエーテル−ポリウレタン共重合体分散物        ３５〜５０重量％、
ｃ）湿潤剤：シリコーン／ポリエーテル−シロキサン  ０．０５〜０．３重量％
ｄ）消泡剤：ポリシロキサン、                        ０．１〜０．５重量％
ｅ）充填剤                                            ５〜４５重量％
ｆ）着色剤                                        ０．０５〜２５重量％
ｇ）滑剤                                            ０．５〜５重量％
ｈ）増粘剤および／またはｋ）その他の添加物        ０．０１〜５重量％
実施態様例３：無色被覆剤
ａ）ポリウレタン分散物                              ４０〜５０重量％、
ｂ）ポリエーテル−ポリウレタン共重合体分散物        ４０〜５０重量％、
ｃ）湿潤剤：シリコーン、ポリエーテル−シロキサン  ０．０１〜０．５重量％
ｇ）滑剤：ＰＥ−ワックス、ＰＰ−ワックス              ２〜２０重量％
ｈ）増粘剤                                          ０．１〜２重量％
ｄ）消泡剤および／またはｋ）その他の添加物        ０．０１〜５重量％
幾つかの実施例を以下の表に示す。表中、“Ｂ”は被覆物あるいは被覆剤を意味する。
【００１９】
本発明の特に有利な用途には、筆記用具、製図用具または絵画用具または、皮膚好感性で、接触的に快く柔らかくそしてビロードの様に見える表面を有するあらゆる種類の化粧用具のための被覆あるいは表面塗装がある。
【００２０】
筆記用具、製図用具、絵画用具または化粧用具の被覆あるいは表面塗装は従ってポリエーテル−ポリウレタン共重合体（ｂ１）および湿潤剤（ｃ）並びに場合によってはポリウレタン（ａ１）、消泡剤（ｄ）、充填剤（ｅ）、着色剤（ｆ）、滑剤（ｇ）、増粘剤（ｈ）および／またはその他の添加物（ｘ）で構成されている。
【００２１】
特にこれらの筆記用具、製図用具、絵画用具または化粧用具の被覆はシリコーン、特にポリエーテル−シロキサン（ｃ）、ポリシロキサン（ｄ）、タルク（ｅ１）、硫酸バリウム（ｅ２）、二酸化チタン（ｅ３）／（ｆ９）、テフロン(R) ワックス（ｇ１）、ポリエチレンワックス（ｇ２）および／またはポリプロピレンワックス（ｇ３）も含有していてもよい。
【００２２】
【表１】
0004001278.tif 000002
有色および無色の被覆剤は室温で慣用の塗装技術に従って被覆すべき対象物に一層または多層塗装されそして乾燥される。
【００２３】
通常、対象物を完全に被覆する。柄または例えば縞状装飾を望むならば、異なる色の同じ水性被覆剤でまたは例えば黒色または有色のニトロセルロース−縞用塗料（ＮＣ−塗料）を対象物に塗布することができる。特に柄のためにＮＣ−塗料を使用する場合にも、ＮＣ−塗料柄に透明な被覆剤の接着を改善するために、無色の被覆剤に場合によっては接着助剤、例えばシランを添加するべきである。対象物の手触りは全体としてこれによって低下しない。
【００２４】
手に長い間握られるかまたは肌に触れるかまたは他に滑り防止性に形成されるべき対象物にとって特に、この種の被覆剤は有利に使用することができ、筆記用−、製図用−、絵画用−または化粧用棒状物または−用具、または体の一部に直接的にしばしば触れる他の製品に特に有利に使用することができる。
【００２５】
本発明の被覆剤で得られる被覆物の、あるいはこれで全体的にまたは部分的に被覆されたかあるいは取り扱われる対象物の表面の特別な構造および感触のために、特別な効果として肌にやさしく、“エルゴソフト（ergosoft) ”または“エルゴ−グリップ（Ergo-Grip)”とも称される快い手触りが得られる。
【００２６】
総合して被覆剤は特別な効果を示す表面のための被覆物を得るために、なかでもしばしば手に取られおよび／またはその他に肌に触れる対象物のために提供したものであり、この場合、被覆剤は実質的にポリウレタン水性分散物（ａ）および／またはポリエーテル−ポリウレタン−共重合体水性分散物（ｂ）よりなりそして湿潤剤（ｃ）並びに場合によっては消泡剤（ｄ）、充填剤（ｅ）、着色剤（ｆ）、滑剤（ｇ）、増粘剤（ｈ）および／またはその他の添加物（ｋ）を含有している。
【００２７】
この場合、分散物（ａ）あるいは（ｂ）の水は被覆剤全体の本質的な分散剤である。
【００２８】
特に有利な被覆剤はこの場合、実質的に０．５〜５０重量％のポリウレタン水性分散物（ａ）および／または３０〜５０重量％のポリエーテル−ポリウレタン−共重合体水性分散物（ｂ）で組成されそして更に０．０５〜４０重量％の湿潤剤（ｃ）、消泡剤（ｄ）、充填剤（ｅ）、着色剤（ｆ）、滑剤（ｇ）、増粘剤（ｈ）および／またはその他の添加物（ｋ）を含有する。
【００２９】
この場合、有色被覆剤は１〜１２重量％のポリウレタン水性分散物（ａ）および３５〜５０重量％のポリエーテル−ポリウレタン−共重合体分散物（ｂ）で組成されそして更に０．０５〜０．２５重量％のシリコーンあるいはポリエーテル−シロキサン（ｃ）、４〜４５重量％の充填剤（ｅ）、０．３〜２５重量％の着色剤（ｆ）並びに０．５〜３重量％のその他の添加物を含有する。他方、無色のあるいは透明な被覆剤は４０〜５０重量％のポリウレタン分散物（ａ）および４０〜５０重量％のポリエーテル−ポリウレタン共重合体（ｂ）で組成されておりそして更に０．１〜０．２重量％のシリコーンあるいはポリエーテル−シロキサン（ｃ）、５〜１５重量％のワックス、特にＰＥ−および／またはＰＰ−ワックス（ｇ）、並びに０．５〜２重量％の増粘剤（ｈ）および／またはその他の添加物（ｋ）を含有する。
【００３０】
本発明の被覆剤は特に好ましくは３０〜４５重量％のポリウレタン（ａ１）を含有するポリウレタン分散物（ａ）および／または３０〜４０重量％のポリエーテル−ポリウレタン共重合体（ｂ１）を含有するポリエーテル−ポリウレタン分散物（ｂ）並びに０．０５重量％のＮ−メチル−ピロリドン（ａ２、ｂ２）および／または他の添加物（ａｘ、ｂｘ）を、分散剤としての５５〜７０重量％の水（ａ３、ｂ３）中に含有している。
【００３１】
これから製造される被覆剤は、特に好ましくは０．１０〜２５重量％のポリウレタン（ａ１）および／または５〜２０重量％のポリエーテル−ポリウレタン−共重合体（ｂ１）、０．０１〜５重量％のＮ−メチル−ピロリドン（ａ２、ｂ２）、０．０５〜４０重量％の湿潤剤（ｃ）、消泡剤（ｄ）、充填剤（ｅ）、着色剤（ｆ）、滑剤（ｇ）、増粘剤（ｈ）および／またはその他の添加物（ｋｘ）を３０〜７０重量％の水（ａ３、ｂ３）中に有している。
【００３２】
シリコーン、ポリエーテル−シロキサン（ｃ）および／またはポリシロキサン（ｄ）が湿潤剤としてあるいは接着助剤および／または消泡剤として有利であることが判っている。同様に、場合によっては充填剤（ｅ）および／または着色剤（ｆ）としてタルク（ｅ１）、硫酸バリウム（ｅ２）および／または二酸化チタン（ｅ３）／（ｆ９）が、滑剤としてテフロン(R) ワックス（ｇ１）、ポリエチレンワックス（ｇ２）および／またはポリプロピレンワックス（ｇ３）が有利であることが判っている。
【００３３】
上述の被覆剤よりなる被覆物は柔らかな感触を与えそして皮膚好感性で、触れると快くそしてビロードの様な表面被覆である。このものは特にポリウレタン（ａ１）、ポリエーテル−ポリウレタン共重合体（ｂ１）および湿潤剤（ｃ）並びに場合によっては消泡剤（ｄ）、充填剤（ｅ）、着色剤（ｆ）、滑剤（ｇ）、増粘剤（ｈ）および／またはその他の添加物（ｘ）を含有する。
【００３４】
この種の被覆物は好ましくは以下の組成を有している：
０．１０〜２５重量％のポリウレタン（ａ１）、
５〜２０重量％のポリエーテル−ポリウレタン−共重合体（ｂ１）、
０．０１〜５重量％のＮ−メチル−ピロリドン（ａ２、ｂ２）、
０．０５〜４０重量％の湿潤剤（ｃ）、消泡剤（ｄ）、充填剤（ｅ）並びに場合によっては着色剤（ｆ）、滑剤（ｇ）、増粘剤（ｈ）および／またはその他の添加物（ｋｘ）、特にシリコーン、なかでもポリエーテル−シロキサン（ｃ）並びに場合によってはポリシロキサン（ｄ）、タルク（ｅ１）、硫酸バリウム（ｅ２）、二酸化チタン（ｅ３）／（ｆ９）、テフロン(R) ワックス（ｇ１）、ポリエチレンワックス（ｇ２）および／またはポリプロピレンワックス（ｇ３）。
【００３５】
固体製品のための、特に直接的に肌に触れるかまたは滑り防止的に付着させるかまたは保持される固体製品のための被覆物のための被覆剤あるいは表面塗装物として用いるのが特に適している。
【００３６】
なかでも、木材、金属または合成樹脂よりなる棒状製品、特に筆記用具、製図用具または絵画用具またはあらゆる種類の化粧用具のための棒状製品の被覆物としておよび表面塗装物として用いるのが好ましい。何故ならばこれらの物質はしばしば非常に長時間手に持たれ、さもなければ支持体表面または付着場所が滑り防止性のままであるべきであるからである。